(57)【要約】【課題】虫除け剤や芳香剤等の添加剤を内部に分散して添加することができ、これにより虫除けや芳香等の効果を長期間持続させること。【解決手段】フォームドアスファルト混合物１０は、多数のマイクロバブル（気泡）１３を分散して含むフォームドアスファルト１２と骨材１１とが混合されて形成されており、マイクロバブル１３内に添加剤１３ａが添加されている構成となっている。【選択図】図１
2018003289.tif 000002
【特許請求の範囲】
【請求項１】
多数の気泡を分散して含むフォームドアスファルトと骨材とが混合されたフォームドアスファルト混合物において、
前記気泡内に添加剤が添加されている
ことを特徴とするフォームドアスファルト混合物。
【請求項２】
前記添加剤は、虫除け剤、芳香剤、又は凍結抑制剤であることを特徴とする請求項１に記載のフォームドアスファルト混合物。
【請求項３】
多数の気泡を分散して含むフォームドアスファルトと骨材とが混合されたフォームドアスファルト混合物の製造方法において、
水に添加剤を溶かして水溶液を生成するステップと、
前記水溶液を予め定められた噴射量と圧力で、溶融状態のアスファルトに噴射してフォームドアスファルトを生成するステップと、
前記生成されたフォームドアスファルトと骨材とを混合してフォームドアスファルト混合物を製造するステップと
を実行することを特徴とするフォームドアスファルト混合物の製造方法。
【請求項４】
多数の気泡を分散して含むフォームドアスファルトと骨材とが混合されたフォームドアスファルト混合物の製造方法において、
液状の添加剤を予め定められた噴射量と圧力で、溶融状態のアスファルトに噴射してフォームドアスファルトを生成するステップと、
前記生成されたフォームドアスファルトと骨材とを混合してフォームドアスファルト混合物を製造するステップと
を実行することを特徴とするフォームドアスファルト混合物の製造方法。
【発明の詳細な説明】
【技術分野】
【０００１】
本発明は、泡状のフォームドアスファルトと骨材とを混合して製造されるフォームドアスファルト混合物及びその製造方法に関する。
【背景技術】
【０００２】
従来、アスファルトやアスファルト混合物等に虫除け剤や芳香剤等の添加剤を添加し、この添加後のアスファルト混合物により道路や広場等に舗装を行い、この舗装体で虫除け効果や芳香効果等を得る技術がある。例えば、特許文献１に記載のように、舗装道路等の舗装体の表層部に、虫除け成分を保持させた浸透用セメントミルクや透水性樹脂モルタルを塗布して虫除け効果を得る技術がある。
【先行技術文献】
【特許文献】
【０００３】
【特許文献１】特開２０１２−２０７４６７公報
【発明の概要】
【発明が解決しようとする課題】
【０００４】
しかし、上述したように、アスファルトやアスファルト混合物等に虫除け剤や芳香剤等を添加した場合、虫除け剤や芳香剤がアスファルトやアスファルト混合物中に均一状に分散しない。このため、舗装上面側に虫除け剤や芳香剤の分布が少なくなる偏りが生じた場合、虫除け剤や芳香剤の蒸発量が少ないので、虫除け効果や芳香効果が弱く、また、虫除け剤や芳香剤が短期間で蒸発するので虫除け効果や芳香効果の持続性が短くなる。一方、舗装上面側に虫除け剤や芳香剤が多く分布する偏りが生じた場合、虫除け効果や芳香効果は一時的に高まるが、上面側に偏った虫除け剤や芳香剤が短期間で蒸発してしまうので虫除け効果や芳香効果の持続性が短くなるという問題が生じる。
【０００５】
同様に、特許文献１の技術においても、舗装体の表層部に保持させた虫除け成分が、風や雨、太陽熱等の気候条件に応じて蒸発及び除去されるため、短期間に虫除け効果を発揮できなくなるという問題が生じる。この問題は、虫除け剤に代え芳香剤等の添加剤であっても同様に生じる。
【０００６】
本発明は、このような背景に鑑みてなされたものであり、虫除け剤や芳香剤等の添加剤を内部に分散して添加することができ、これにより虫除けや芳香等の効果を長期間持続させることができるフォームドアスファルト混合物及びその製造方法を提供することを課題とする。
【課題を解決するための手段】
【０００７】
前記した課題を解決するため、請求項１に記載の発明は、多数の気泡を分散して含むフォームドアスファルトと骨材とが混合されたフォームドアスファルト混合物において、前記気泡内に添加剤が添加されていることを特徴とするフォームドアスファルト混合物である。
【０００８】
この構成によれば、フォームドアスファルト混合物（混合物）を道路や駐車場等に敷設して舗装した場合、舗装上を走行する車両等の荷重が一時的に掛かって舗装体が下方側へ撓み、無荷重となった際に、その撓みの反発力で上方の元の位置に戻る。この際、舗装体である混合物に含まれる気泡が僅かに上昇する。このように気泡が僅かづつ上昇し、蒸発可能な位置まで来ると気泡内の添加剤（例えば虫除け剤）が蒸発する。混合物には気泡が分散して含まれているため、気泡が少しづつ蒸発可能な位置まで到達して虫除け剤が蒸発する。このため、蒸発期間が長く持続し、虫除け効果も同様に長く持続させることができる。
【０００９】
請求項２に係る発明は、前記添加剤が、虫除け剤、芳香剤、又は凍結抑制剤であることを特徴とする請求項１に記載のフォームドアスファルト混合物である。
【００１０】
この構成によれば、添加剤が、虫除け剤であれば虫除け効果を長く持続させることができ、芳香剤であれば芳香効果を、凍結抑制剤であれば凍結抑制効果を長く持続させることができる。
【００１１】
請求項３に係る発明は、多数の気泡を分散して含むフォームドアスファルトと骨材とが混合されたフォームドアスファルト混合物の製造方法において、水に添加剤を溶かして水溶液を生成するステップと、前記水溶液を予め定められた噴射量と圧力で、溶融状態のアスファルトに噴射してフォームドアスファルトを生成するステップと、前記生成されたフォームドアスファルトと骨材とを混合してフォームドアスファルト混合物を製造するステップとを実行することを特徴とするフォームドアスファルト混合物の製造方法である。
【００１２】
この方法によれば、溶融したアスファルトに水溶液が噴射されることによりアスファルトが発泡し、アスファルトの体積が大きく膨張してフォームドアスファルトが生成される。このため、フォームドアスファルトには、水溶液による小さな気泡が分散して含まれる。このフォームドアスファルトと骨材とが混合されてフォームドアスファルト混合物（混合物）が製造されるが、この混合物にも気泡が分散して含まれる状態となる。従って、混合物を例えば道路上に敷きならしてローラで踏み固めた場合でも、この混合物による舗装体に、消滅せずに残った多くの気泡が分散して含まれることになる。気泡は、水と添加剤との水溶液で形成されているので、気泡内に蒸発可能に添加剤が添加された状態となっている。従って、上記請求項１と同様な効果が得られる。
【００１３】
請求項４に係る発明は、多数の気泡を分散して含むフォームドアスファルトと骨材とが混合されたフォームドアスファルト混合物の製造方法において、液状の添加剤を予め定められた噴射量と圧力で、溶融状態のアスファルトに噴射してフォームドアスファルトを生成するステップと、前記生成されたフォームドアスファルトと骨材とを混合してフォームドアスファルト混合物を製造するステップとを実行することを特徴とするフォームドアスファルト混合物の製造方法である。
【００１４】
この方法によれば、溶融したアスファルトに、液状の添加剤が噴射されることによりアスファルトが発泡し、アスファルトの体積が大きく膨張してフォームドアスファルトが生成される。このフォームドアスファルトには、液状の添加剤による小さな気泡が分散して含まれる。従って、上記請求項３と同様な効果が得られる。
【発明の効果】
【００１５】
本発明によれば、虫除け剤や芳香剤等の添加剤を内部に分散して添加することができ、これにより虫除けや芳香等の効果を長期間持続させることができる。
【図面の簡単な説明】
【００１６】
【図１】（ａ）は本発明の実施形態に係る道路に敷設されたフォームドアスファルト混合物の断面図、（ｂ）は（ａ）の破線枠内の拡大図である。
【図２】本実施形態のフォームドアスファルト混合物の製造装置２０の構成を示す図である。
【図３】（ａ）は本実施形態のフォームドアスファルト混合物が敷設された道路及び車の断面図、（ｂ）は（ａ）の破線枠内の拡大図である。
【図４】図３（ｂ）に示す道路上の撓んだ舗装体（混合物）が反発力で元に戻る動作を説明するための断面図である。
【発明を実施するための形態】
【００１７】
以下、本発明の実施形態を、図面を参照して説明する。
＜実施形態の構成＞
図１（ａ）は本発明の実施形態に係る道路に敷設されたフォームドアスファルト混合物の断面図、（ｂ）は（ａ）の破線枠内の拡大図である。
【００１８】
図１（ｂ）に示すように、フォームドアスファルト混合物１０の特徴は、砂利等の骨材１１と混合されたフォームドアスファルト１２において、均一状に分散して含まれる多数の微小な気泡（マイクロバブルという）１３内に、虫除け剤や芳香剤、凍結抑制剤等の添加剤が添加されて形成されている点にある。
【００１９】
フォームドアスファルト１２とは、加熱溶融したアスファルトに微量の水又は水蒸気を添加して発泡させた泡状のアスファルトである。このフォームドアスファルト１２は、製造時に、その体積が元のアスファルトの１０〜２０倍位まで瞬間的に膨張し、この内部に多数のマイクロバブル１３を均一状に分散して含む。フォームドアスファルト１２に、骨材１１を混合したものがフォームドアスファルト混合物（混合物ともいう）１０である。
【００２０】
混合物１０が常温となった状態では、骨材１１を接着するフォームドアスファルト１２が、元のアスファルトと略同じ体積に戻るが、内部にマイクロバブル１３を均一状に分散して含む状態となる。また、混合物１０は、混合物全重量に対してフォームドアスファルト成分が５〜６質量％であり、このフォームドアスファルトに対して水成分が２〜３質量％の割合で形成されている。一般的なアスファルトは、１５０℃位の溶融状態で骨材１１と混合できるが、フォームドアスファルト１２は、１２０℃位で骨材１１と混合することが可能である。
【００２１】
混合物１０は、図２に示す混合物１０の製造装置２０により製造される。製造装置２０は、アスファルトタンク２１と、噴射ポンプ２２と、先端にスプレーノズル２３ａが取り付けられた配管２３と、骨材タンク２５と、混合タンク２６と、撹拌機２７と、配管２３内に配置された噴射ノズル３０と、噴射ノズル３０に取り付けられた配管３１と、電磁弁３２と、加圧ポンプ３３と、貯留タンク３４とを備えて構成されている。
【００２２】
アスファルトタンク２１は、アスファルト１２ａを溶融温度である１５０℃位に加熱して溶融し、この溶融により液状となったアスファルト１２ａを貯留し、貯留されるアスファルト１２ａを計量する機能を有する。噴射ポンプ２２は、その計量された液状のアスファルト１２ａを吸込んで配管２３へ噴射する。この際、噴射ポンプ２２は、フォームドアスファルト生成に必要な予め定められた噴射量と圧力でアスファルト１２ａを配管２３内に噴射する。
【００２３】
貯留タンク３４は、虫除け剤や芳香剤、凍結抑制剤等の蒸発可能な添加剤が水に融けた水溶液１３ａを貯留する。又は、貯留タンク３４は、添加剤が水に融け難い場合に、液状の添加剤のみを貯留する。ここでは、貯留タンク３４は水溶液１３ａを貯留するものとする。貯留タンク３４は、この底面の貫通孔に連通された配管３１を介して噴射ノズル３０に連通されており、この配管３１の途中部分に加圧ポンプ３３及び電磁弁３２が離間して介挿されている。加圧ポンプ３３は、電磁弁３２が開状態の場合に、貯留タンク３４に貯留された水溶液１３ａを吸込み、フォームドアスファルト生成に必要な予め定められた噴射量と圧力で噴射ノズル３０から水溶液１３ａが噴射されるように、水溶液１３ａを加圧して吐出する。
【００２４】
骨材タンク２５は、フォームドアスファルト１２に混合される砂利等の骨材１１を計量して蓄え、この蓄えられた骨材１１の中から混合物１０の形成に必要な量の骨材１１を、タンク底部に貫通した供給口２５ａから混合タンク２６へ供給する機能を備える。
【００２５】
スプレーノズル２３ａからは、混合物１０の形成に必要な量のフォームドアスファルト１２が混合タンク２６へ噴射されるようになっている。
【００２６】
混合タンク２６は、内部に撹拌スクリューを有する撹拌機２７が配設されており、骨材タンク２５の供給口２５ａから供給される骨材１１と、スプレーノズル２３ａから噴射されるフォームドアスファルト１２とを撹拌機２７により撹拌して混合する。これにより、混合物１０が形成される。
【００２７】
＜フォームドアスファルト混合物の製造方法＞
上述した構成の製造装置２０で混合物１０を製造する場合について説明する。
【００２８】
まず、電磁弁３２を開状態とし、貯留タンク３４に貯留された水溶液１３ａを加圧ポンプ３３で吸込んで加圧しながら吐出する。この吐出により噴射ノズル３０からフォームドアスファルト生成に必要な噴射量と圧力で水溶液１３ａが配管２３内に噴射される。この際、アスファルトタンク２１内の１５０℃位に保持された液状のアスファルト１２ａが、噴射ポンプ２２によりフォームドアスファルト生成に必要な噴射量と圧力で配管２３内へ噴射される。この噴射されるアスファルト１２ａに、噴射ノズル３０から水溶液１３ａが噴射されることによりアスファルト１２ａが発泡し、アスファルト１２ａの体積が１０〜２０倍位に大きく膨張してフォームドアスファルト１２となる。
【００２９】
上記の発泡により体積が大きくなったフォームドアスファルト１２は、スプレーノズル２３ａから混合タンク２６内へ噴射され、この際、骨材タンク２５から骨材１１が供給される。この骨材１１とフォームドアスファルト１２が撹拌機２７で撹拌されて混合され、フォームドアスファルト混合物１０となる。この混合時には、フォームドアスファルト１２は上述したように体積が大きくなっているため流動性が向上し、骨材１１と混合し易くなり、一般的なアスファルト１２ａの溶融温度より低温でも良好に混合物１０を形成できる。
【００３０】
また、フォームドアスファルト１２は、上述のように発泡して体積が大きくなっている際に、内部に多数のマイクロバブルを均一状に分散して含む。このため、図１（ｂ）に示すように、フォームドアスファルト１２が骨材１１と混合されて混合物１０となり、この混合物１０が道路上に敷設され、ローラで踏み固められた場合でも、消滅せずに残った多くのマイクロバブル１３が均一状に分散して含まれることになる。マイクロバブル１３は、水と添加剤との水溶液１３ａで形成されているので、マイクロバブル内部に添加剤が添加された状態となっている。
【００３１】
このため、図３（ａ）に示すように、混合物１０による舗装上を車３０が走行した際に、図３（ａ）の破線枠内を拡大した図３（ｂ）に矢印Ｙ１で示すように、車３０の車輪３１の荷重が舗装上に掛かって舗装が下方に撓む。その後、車３０が走行により移動した場合、図４に矢印Ｙ２で示すように、下方へ撓んだ舗装箇所｛図３（ｂ）参照｝が、その撓みに応じた反発力で上方の元の位置に戻る。この時、上方への反発力により、フォームドアスファルト１２中のマイクロバブル１３は、矢印Ｙ２ａで示すように極僅かに上昇する。このような動作の作用が次のように生じる。
【００３２】
舗装上面側の混合物１０のフォームドアスファルト１２内に存在するマイクロバブル１３は、この内部に添加剤（例えば虫除け剤とする）が添加されているので、その虫除け剤が舗装上の空間に徐々に蒸発して虫除け効果が得られる。この際、舗装上面から下がった深い位置のマイクロバブル１３の多くは、これよりも上方側の混合物１０の重量圧力で蒸発することができない。しかし、上述したように、上方への反発力によりマイクロバブル１３が極僅かづつ上昇し、蒸発可能な位置まで来ると、マイクロバブル１３内の虫除け剤が蒸発することになる。
【００３３】
マイクロバブル１３は、混合物１０のフォームドアスファルト１２中に均一状に分散して含まれているので、混合物１０の層が厚い程に、上記のようにマイクロバブル１３が徐々に上昇して蒸発する。
【００３４】
＜実施形態の効果＞
以上説明した実施形態のフォームドアスファルト混合物１０は、多数のマイクロバブル（気泡）１３を分散して含むフォームドアスファルト１２と骨材１１とが混合されて形成されており、マイクロバブル１３内に添加剤１３ａが添加されていることを特徴としている。
【００３５】
この構成によれば、混合物１０を道路や駐車場等に敷設して舗装した場合、舗装上を走行する車両等の荷重が一時的に掛かって舗装体が下方側へ撓み、無荷重となった際に、その撓みの反発力で上方の元の位置に戻る。この際、舗装体である混合物１０に含まれるマイクロバブル１３が僅かに上昇する。このようにマイクロバブル１３が僅かづつ上昇し、蒸発可能な位置まで来るとマイクロバブル１３内の添加剤１３ａが蒸発する。混合物１０にはマイクロバブル１３が均一状に分散して含まれているため、マイクロバブル１３が少しづつ蒸発可能な位置まで到達し、これにより添加剤１３ａが蒸発する期間が長く持続する。
【００３６】
また、上記の添加剤は、虫除け剤、芳香剤、又は凍結抑制剤である。
つまり、添加剤が、虫除け剤であれば虫除け効果を長く持続させることができ、芳香剤であれば芳香効果を、凍結抑制剤であれば凍結抑制効果を長く持続させることができる。
【００３７】
また、本実施形態のフォームドアスファルト混合物１０の製造方法は、水に添加剤を溶かして水溶液１３ａを生成するステップと、水溶液１３ａを予め定められた噴射量と圧力で、溶融状態のアスファルト１２ａに噴射してフォームドアスファルト１２を生成するステップと、生成されたフォームドアスファルト１２と骨材１１とを混合してフォームドアスファルト混合物１０を製造するステップとを実行するようにした。
【００３８】
この方法によれば、溶融したアスファルト１２ａに水溶液１３ａが噴射されることによりアスファルト１２ａが発泡し、アスファルト１２ａの体積が大きく膨張してフォームドアスファルト１２が生成される。このため、フォームドアスファルト１２には、水溶液１３ａによる小さなマイクロバブル１３が均一状に分散して含まれている。このフォームドアスファルト１２と骨材１１とが混合されて混合物１０が製造されるが、この混合物１０にもマイクロバブル１３が均一状に分散して含まれる状態となる。
【００３９】
従って、混合物１０を例えば道路上に敷きならしてローラで踏み固めた場合でも、この混合物１０による舗装体に、消滅せずに残った多くのマイクロバブル１３が均一状に分散して含まれることになる。マイクロバブル１３は、水と添加剤との水溶液１３ａで形成されているので、マイクロバブル１３内に蒸発可能な添加剤が添加された状態となっている。従って、前述したように、添加剤１３ａが蒸発する期間を長く持続させることができる。
【００４０】
また、上述した方法において、水溶液に代え、液状の添加剤を用いてもよい。
これによって、溶融したアスファルト１２ａに、液状の添加剤が噴射されることによりアスファルト１２ａが発泡し、アスファルトの体積が大きく膨張してフォームドアスファルト１２が生成される。このフォームドアスファルト１２には、液状の添加剤によるマイクロバブル１３が分散して含まれる。従って、上述した方法と同様な効果が得られる。
【００４１】
以上、本発明の実施形態について図面を参照して詳細に説明したが、本発明はこれに限定されるものではなく、発明の主旨を逸脱しない範囲で適宜変更可能である。
【符号の説明】
【００４２】
１０  フォームドアスファルト混合物
１１  骨材
１２  フォームドアスファルト
１２ａ  アスファルト
１３  気泡（マイクロバブル）
１３ａ  水溶液
２０  製造装置
２１  アスファルトタンク
２２  噴射ポンプ
２３ａ  スプレーノズル
２３，３１  配管
２５  骨材タンク
２６  混合タンク
２７  撹拌機
３０  噴射ノズル
３２  電磁弁
３３  加圧ポンプ
３４  貯留タンク
【図１】
2018003289.tif 000003
【図２】
2018003289.tif 000004
【図３】
2018003289.tif 000005
【図４】
2018003289.tif 000006